(57)【要約】【課題】法面のシートに弛みができたり岩石の先端などによって破損を生じたりすることがなく、急勾配の法面にも敷設することが可能であり、また底面が沈下しても充分、下地に沿うことができるような遮水工の施工構造を提供する。【解決手段】法面２と底面３を有する下地１の表面に土木用の遮水シートを敷設する施工構造において、法面２には基布４を遮水膜５中に埋設した法面用遮水シート６を敷設し、底面３には遮水膜８のみからなる底面用遮水シート７を敷設し、法面用遮水シート６には伸びが１５〜３５％で強度が１００〜７００Ｎ／ｃｍの基布４を用いる。【選択図】図１
2005133415.tif 000002
【特許請求の範囲】
【請求項１】
法面と底面を有する下地上に土木用の遮水シートを敷設する施工構造において、法面には基布を遮水膜中に埋設した法面用遮水シートを敷設し、底面には遮水膜のみからなる底面用遮水シートを敷設しており、法面用遮水シートに用いる基布として伸びが１５〜３５％で強度が１００〜７００Ｎ／ｃｍの基布を用いたことを特徴とする土木用遮水シートの施工構造。
【請求項２】
遮水膜が熱可塑性樹脂である請求項１記載の土木用遮水シートの施工構造。
【請求項３】
遮水膜が加硫ゴムである請求項１記載の土木用遮水シートの施工構造。
【請求項４】
基布の素材がポリエステル繊維である請求項１記載の土木用遮水シートの施工構造。
【発明の詳細な説明】
【技術分野】
【０００１】
本発明は貯水池、調整池、公園池、廃液処理池、一般廃棄物処分場、埋め立て地等に施工する土木用遮水シートの施工構造に関する。
【背景技術】
【０００２】
従来、貯水池、調整池、公園池等の水を溜めなければならないところや、廃液処理池、一般廃棄物処分場等の有害物質や汚濁液などが下地に浸出して公共の水域および地下水を汚染しないように必要に応じて遮水工を設けなければならない。遮水工の一つとして表面遮水工があり、それは、一般に下地の透水係数が大きく、汚濁液などが下地に浸出しやすい場合に施される遮水工である。表面遮水工は法面と底面からなる下地全体を遮水膜で覆ってしまう工法で、遮水膜の材料としては、ゴムやその他のエラストマーからなるシート工法や吹きつけ材による工法、粘土やローム質土を締め固めたアースライニング工法やソイルセメントやアスファルトなどによるライニングを使用する方法がある。
【０００３】
また、特許文献１のように遮水シート中に基布を積層したり、特許文献２に示すように基布を埋設したりした遮水シートも用いられている。このような遮水シートはシートの伸びを抑えることができるとともにシートの破損防止の効果を期待することができるものである。
【０００４】
【特許文献１】特開２００２−３６１１９６号公報
【特許文献２】特開平１０−８３５６号公報
【発明の開示】
【発明が解決しようとする課題】
【０００５】
廃棄物処分場や、調整池のように法面と底面を有するようなところの遮水の場合、法面と底面では事情が異なり夫々の面に特有の物性を持つ遮水材料を使用しなければならないということがある。下地のうち底面の部分は、凹凸を少なくするために土を入れて整地するために、遮水材料が下地の凹凸によって破れてしまうことなどの問題は少なくなるが、遮水工を施したのちに底面の下地が沈下してしまうことがあり、沈下が原因で遮水シートが引き伸ばされ、亀裂ができて漏水してしまうという問題があった。特に、シートの伸びを防ぐために伸縮性の少ない織物などの基布を埋設したようなものであると、基布の一部が切断してしまった場合に、基布が切断してしまった部分のみが伸びに対して弱くなりその部分の遮水シートの伸縮性だけで伸びを許容せざるを得なくなるので、かえって亀裂を生じやすくなるといえる。
【０００６】
逆に、法面への敷設の場合、法面に敷設するシートは勾配面上に斜方向に敷設されるので常に伸ばされる力がかかることになるが、伸縮性を有するシートを用いていると伸縮性を有することが逆に欠点となってシートの底面に近い部分に弛みができたり、また整地が充分に成されていない場合、岩石の先端や草木、土中小動物などにより亀裂を生じ破損したりすることがあり、漏水の原因となることがあった。また、法面が特に急勾配となっているところには、伸びの問題で敷設できず、遮水シートを使用する遮水工の場合、図６に示すように法面１２の下地１１の勾配はどうしてもゆるやかなものとなって底面１３の面積も小さくなり、占有面積のわりに容積が小さくならざるを得なかった。本発明は、以上のような問題点を解決し法面のシートに弛みができたり岩石の先端などによって破損を生じたりすることがなく、急勾配の法面にも敷設することが可能であり、また底面が沈下しても充分、下地に沿うことができるような遮水工の施工構造の提供を目的とする。
【課題を解決するための手段】
【０００７】
上記のような目的を達成するために本発明の請求項１では、法面と底面を有する下地上に土木用の遮水シートを敷設する施工構造において、法面には基布を遮水膜中に埋設した法面用遮水シートを敷設し、底面には遮水膜のみからなる底面用遮水シートを敷設しており、法面用遮水シートに用いる基布として伸びが１５〜３５％で強度が１００〜７００Ｎ／ｃｍの基布を用いたことを特徴とする。
【０００８】
請求項２では遮水膜が熱可塑性樹脂である請求項１記載の土木用遮水シートの施工構造としている。
【０００９】
請求項３では遮水膜が加硫ゴムである請求項１記載の土木用遮水シートの施工構造としている。
【００１０】
請求項４では基布の素材がポリエステル繊維である請求項１記載の土木用遮水シートの施工構造としている。
【発明の効果】
【００１１】
本発明では、法面と底面を有する下地上に土木用の遮水シートを敷設する施工構造において、法面には遮水膜中に基布を埋設した遮水シートを敷設しているので、遮水シートが伸びてしまうことがなく、急勾配を有する法面に敷設してもシートに弛みができにくく、耐衝撃性に優れ、また引裂抵抗性も優れている。そして、底面には遮水膜のみからなるシートを敷設しているので、整地するために入れた土が沈下してしまったときでも、シート全体の伸縮性によって伸びを許容することができ、沈下した下地に沿うことができるのでシートが引裂かれてしまうこともない。
【発明を実施するための最良の形態】
【００１２】
以下、更に本発明の実施例を添付図面に従って説明する。図１に示されるのは、本発明の施工構造によって施工された遮水工の構造を示す断面図であり、図２は本発明にて法面への敷設に使用される法面用遮水シートの断面図、図３は底面への敷設に使用される底面用遮水シートの断面図である。下地１は埋め立て地における廃棄物処分場であり、横四方の法面２と底面３によって囲まれた空間を有し、廃棄物を運び込んでこの空間中に廃棄物を積層し埋めてゆくものである。この法面２と底面３のうち法面２には図２に示すような基布４を遮水膜５中に埋設した法面用遮水シート６を敷設している。そして底面３には図３に示す底面用遮水シート７を敷設しており、法面２の法面用遮水シート６と端部で接合されている。
【００１３】
法面２に敷設する法面用遮水シート６は遮水膜５中に補強用の基布４を埋設したものであり、基布４は遮水シートに引裂抵抗性を付与するためと、耐衝撃性を増すために埋設されるもので、本発明においてその基布４として用いられるのは伸びが１５〜３５％で強度が１００〜７００Ｎ／ｃｍの基布である。その素材としてはポリエチレン、ポリエステル、ポリ塩化ビニル、ポリプロピレン、ポリアミド、芳香族ポリアミド、ポリビニルアルコール、ポリウレタン等の有機合成樹脂からなるフィルムや、同様に合成樹脂からなる糸や偏平テープ状のものを編織したり、単にクロスして重ね合わせ部分を熱融着しネット状にしたりしたもの、また粗目の不織布によってネットを形成したもの等、その他、ガラス繊維等の無機繊維や金属繊維からなる織物等が挙げられる。その中でもポリエステル繊維からなる織布を用いることが高強度で耐熱性、耐水性にも優れ、汎用品であることから価格的にも安価であるという理由から好ましい。
【００１４】
基布４の伸びが１５％未満であると地盤沈下があった際などに伸びきってしまって糸が切れてしまうといった問題があり、３５％を超えると法面でのシートが滑りやすく伸びやすくなってしまうのでゴムのストレスが大きくなり耐久性の面で影響を受けてしまうので好ましくない。また、強度が１００Ｎ／ｃｍ未満であると強度不足で引裂衝撃などの物性が弱くなるという問題があり、７００Ｎ／ｃｍを超えるとシートの剛性が高くなりすぎてシート敷設時の施工性が悪くなるので好ましくない。
【００１５】
以上のような物性を持たせるためには糸番手は３００ｄ〜１５００ｄ、厚みが０．２５ｍｍ〜０．６ｍｍ、密度が２５本／５ｃｍ〜４０本／５ｃｍ幅であるものが好適に用いられる。
【００１６】
この法面用遮水シート６の厚みは０．８〜３．０ｍｍのものが使用され厚みが０．８ｍｍ未満であると基布４に被覆する遮水膜５の厚みが薄すぎて耐衝撃性に劣り、また３．０ｍｍを越えるとシート同志の接合部において段差が大きくなってしまい好ましくない。以上のように、法面２に基布４を埋設した遮水シートを敷設しているので、法面２の勾配は従来の法面１２の勾配よりも急勾配にすることができ、図１における斜線の部分において容積を大きく取ることができる。
【００１７】
底面３に敷設する底面用遮水シート７は遮水膜８のみからなるシートであり、遮水膜８は、エチレン・プロピレン・ターポリマー、ブチルゴム、クロロプレンゴム、ニトリルゴム、スチレンブタジエンゴム、クロロスルフォン化ポリエチレン等の加硫ゴム、あるいはポリ塩化ビニル樹脂、塩素化ポリエチレン樹脂、エチレンビニルアセテート樹脂、ポリエチレン樹脂等の熱可塑性樹脂からなっている。その厚みは０．８〜３．０ｍｍのものが使用され厚みが０．８ｍｍ未満であると基布４に被覆する遮水膜５の厚みが薄すぎて耐衝撃性に劣り、また３．０ｍｍを越えるとシート同志の接合部において段差が大きくなってしまい好ましくない。
【００１８】
また、法面２に敷設している法面用遮水シート６と底面３に敷設している底面用遮水シート７とは接合されているが、その接合方法としては、図４に示すように遮水膜５、８として加硫ゴムを使用している場合、法面用遮水シート６と底面用遮水シート７とのラップ部にキュアテープ９を未加硫の状態で介在させ加熱加圧して架橋接合する方法や、ゴム系やオレフィン系等の接着剤を用いて接合する方法、オレフィン系の熱可塑性樹脂を介在させて熱融着する方法などが用いられる。また、遮水膜５、８が熱可塑性樹脂の場合、熱風融着、熱融着、液溶着する方法が用いられる。
【００１９】
本発明に用いられる法面用遮水シート６の物性は、引張性能は、３０％伸び時の引張強さが５ｋｇｆ／ｃｍ以上で、切断時の伸び率は２００％以上、引裂性能は、引裂強さが５ｋｇｆ／ｃｍ以上であることが好ましい。また底面用遮水シート７としては３００％モジュラスが５０〜１００ｋｇｆ／ｃｍ2 、切断時の伸び率は４５０％以上であることが好ましい。なお、引張性能の値はＪＩＳ  Ｋ  ６３０１に準拠して引張速度は５００ｍｍ／ｍｉｎ、試験片は法面用遮水シートがＪＩＳ１号ダンベル、底面用遮水シートがＪＩＳ３号ダンベルを使用して測定したものとし、引裂性能の値はＪＩＳ  Ｋ  ６３０１に準拠して引張速度は５００ｍｍ／ｍｉｎ、試験片はＪＩＳＢ型ダンベルを使用して測定したものとする。
【実施例１】
【００２０】
法面用遮水シート６として使用する基布４を埋設した遮水シートの伸長特性および耐衝撃性を調べてみた。実施例としてエチレン・プロピレン・ターポリマーの加硫ゴムシート内にポリエステル繊維を用いた平織りで、（５００Ｄ×５００Ｄ）／（３０×３０／５ｃｍ）の基布を埋設した厚み１．５ｍｍのシートを使用した。
【比較例１】
【００２１】
比較例としては同材質、同厚みで基布を埋設していないところのみが実施例と異なるシートを用いた。
【００２２】
伸長特性はＪＩＳ  Ｋ  ６３０１に準拠して試験片はＪＩＳ１号ダンベルを用い、引張速度は５００ｍｍ／ｍｉｎで測定した。両者の伸びに対して応力をプロットしたグラフを図５に示す。
【００２３】
更に、耐衝撃性については実施例と比較例の両シートを夫々鉄板の上に置き、先端に０．５Ｒの刃をつけた８．３ｋｇの荷重を落下させ、シートが破断しない最高高さを調べた。その結果を表１に示す。
【００２４】
【表１】
2005133415.tif 000003
【００２５】
以上のように、本発明によって使用される法面用遮水シートは、低伸長時には基布による初期の補強性能を発揮するとともに、基布の切断後には加硫ゴム特有の高い伸長性能を有していることがわかる。また、衝撃に対しても基布による補強効果があらわれていることがわかる。
【産業上の利用可能性】
【００２６】
本発明は貯水池、調整池、公園池、廃液処理池、一般廃棄物処分場、埋め立て地などにおいて土木用遮水シートを施工する際に適用することができる。
【図面の簡単な説明】
【００２７】
【図１】本発明に係る遮水シートの施工構造を示す断面図である。
【図２】本発明の遮水シートの施工構造において法面に敷設する法面用遮水シートの断面図である。
【図３】本発明の遮水シートの施工構造において底面に敷設する遮水シートの断面図である。
【図４】法面用遮水シートと遮水シートの接合構造を示す断面図である。
【図５】遮水シートの伸びに対して応力を示すグラフである。
【図６】従来の遮水シートの施工構造を示す断面図である。
【符号の説明】
【００２８】
１    下地
２    法面
３    底面
４    基布
５    遮水膜
６    法面用遮水シート
７    底面用遮水シート
８    遮水膜
９    キュアテープ
１１  下地
１２  法面
１３  底面
【図１】
2005133415.tif 000004
【図２】
2005133415.tif 000005
【図３】
2005133415.tif 000006
【図４】
2005133415.tif 000007
【図５】
2005133415.tif 000008
【図６】
2005133415.tif 000009